Procédé d’assemblage d’une pièce (20) en zircone avec un élément (10) en titane avec une brasure, le procédé comprenant les étapes suivantes : - de préférence, nettoyer la pièce (20) en zircone et/ou l’élément (10) en titane et/ou la brasure (40), - revêtir une surface de l’élément en titane (10) par une couche (30) de niobium, - positionner une brasure (40) entre la pièce (20) en zircone et la couche (40) de niobium, la brasure (40) étant en or ou en un alliage d’or, - chauffer l’ensemble à une température supérieure à la température de fusion de la brasure (40), puis refroidir l’ensemble, moyennant quoi on obtient un assemblage comprenant la pièce en zircone (20) et l’élément en titane (10) assemblés par un joint de brasure comprenant une première partie (40) en or ou en un alliage d’or, une deuxième partie formée d’une couche réactionnelle (35) comprenant des intermétalliques du système AuNbTi, et une troisième partie formée d’une couche réactionnelle d’oxyde. Procédé selon la revendication 1, caractérisé en ce que la brasure (40) est en or. Procédé selon la revendication 1, caractérisé en ce que la brasure (40) est un alliage d’or, l’alliage d’or comprenant de l’or, du titane ou du zirconium, et éventuellement du nickel. Procédé selon la revendication précédente, caractérisé en ce que la brasure comprend entre 0,5 et 4% massique de titane ou de zirconium et éventuellement de nickel. Procédé selon l’une quelconque des revendications 3 et 4, caractérisé en ce que la brasure est une brasure de composition Au3Ni0,6Ti, AuxTi ou AuxZr avec x compris entre 0,5 et 3% massique. Procédé selon l’une quelconque des revendications précédentes, caractérisé en ce que la brasure (40) est une feuille de brasure ayant une épaisseur comprise entre 25µm et 200µm. Procédé selon l’une quelconque des revendications précédentes, caractérisé en ce que l’étape d) est réalisée sous vide secondaire, sous atmosphère réductrice ou sous gaz neutre. Assemblage comprenant successivement : - une pièce (20) en zircone, - un joint de brasage comprenant une première partie (40) en or ou en un alliage d’or, une deuxième partie formée d’une couche réactionnelle (35) comprenant des intermétalliques du système AuNbTi, et une troisième partie formée d’une couche réactionnelle d’oxyde, - un élément en titane (10). Assemblage selon la revendication 8, caractérisé en ce que le joint de brasage comprend une première partie (40) en un alliage d’or AuNiTi, AuTi ou AuTiZr, une deuxième partie formée d’une couche réactionnelle (35) comprenant des intermétalliques du système AuNbTi, et une troisième partie formée d’une couche réactionnelle d’oxyde. Assemblage selon l’une des revendications 8 et 9, caractérisé en ce que la zircone est une zircone yttriée. Assemblage selon l’une des revendications 8 et 9, caractérisé en ce que la zircone est un composite alumine-zircone. Implant cochléaire comprenant un assemblage tel que défini dans l’une des revendications 8 à 11, le joint de brasage de l’assemblage comprenant une première partie (40) en or ou en un alliage d’or AuTi ou AuTiZr, une deuxième partie formée d’une couche réactionnelle (35) comprenant des intermétalliques du système AuNbTi, et une troisième partie formée d’une couche réactionnelle d’oxyde.